Composition (C) caractérisé en ce qu’elle comprend (A) 70 à 95 parts en masse d’une résine époxyde de viscosité inférieure ou égale à 20 Pa.s, de préférence entre 1 et 20 Pa.s, plus préférentiellement entre 1 et 10 Pa.s, à une température comprise entre 20°C et 25°C, et (B) 5 à 30 parts en masse un durcisseur dispersé dans la résine, pour 100 parts en masse de résine présente dans la composition, et en ce que le durcisseur est un liquide ionique contenant un cation phosphonium de formule P(R 1 R 2 R 3 R 4 ) + dans laquelle R 1 , R 2 , R 3 et R 4 , identiques ou différents, représentent un atome d’hydrogène, un radical alkyle ayant 1 à 18 atomes de carbone, un radical aryle ayant 6 à 20 atomes de carbone, lesdits radicaux alkyle et aryle étant éventuellement substitués, et - un anion acétate de formule (R 5 CO 2 ) - dans laquelle R 5 représente un atome d’hydrogène, un radical alkyle ayant 1 à 18 atomes de carbone, un radical aryle ayant 6 à 20 atomes de carbone, lesdits radicaux alkyle et aryle étant éventuellement substitués, ou - un anion phosphinate de formule (PO 2 R 6 R 7 ) - dans laquelle R 6 et R 7 , identiques ou différents, représentent un atome d’hydrogène, un radical alkyle ayant 2 à 16 atomes de carbone, un radical aryle ayant 6 à 20 atomes de carbone, lesdits radicaux alkyle et aryle étant éventuellement substitués. Composition selon la revendication 1, caractérisé en ce que dans le cation phosphonium R 1 , R 2 , R 3 et R 4 , identiques ou différents, représentent - un atome d’hydrogène, - un radical alkyle choisi parmi méthyle, éthyle, propyle, butyle, pentyle, hexyle, heptyle, octyle, nonyle, décyle, undécyle, dodécyle, tridécyle, tétradécyle, et leurs isomères ramifiés, - un radical aryle choisi parmi le phényle, le benzyle, lesdits radicaux alkyle et aryle étant éventuellement substitués. Composition selon l’une des revendications 1 ou 2, caractérisé en ce que le cation phosphonium est choisi parmi [(C 6 H 13 ) 3 (C 14 H 29 )P] + , [(C 4 H 9 ) 3 (C 14 H 29 )P] + , [(C 4 H 9 ) 3 (C 2 H 5 )P] + , [(C 8 H 17 ) 4 P] + , [(C 4 H 9 ) 3 (CH 3 )P] + , [(iso-C 4 H 9 ) 3 (CH 3 )P] + , [(H) 4 P] + , [(CH 3 ) 4 P] + , [(Ph) 4 P] + , [(Ph) 3 (CH 3 )P] + , [(C 6 H 13 ) 3 (C 14 H 29 )P] + , [(CH 2 OH) 4 P] + . Composition selon l’une quelconque des revendications 1 à 3, caractérisé en ce que le liquide ionique contient un anion phosphinate de formule (PO 2 R 6 R 7 ) - dans laquelle R 6 et R 7 , identiques ou différents, représentent - un atome d’hydrogène, - un radical alkyle choisi parmi butyle, pentyle, hexyle, heptyle, octyle, nonyle, décyle, undécyle, dodécyle, tridécyle, tétradécyle, et leurs isomères ramifiés, - un radical aryle choisi parmi le phényle, le benzyle, lesdits radicaux alkyle et aryle étant éventuellement substitués. Composition selon la revendication 4, caractérisé en ce que le liquide ionique contient un anion phosphinate de formule [[(CH 3 ) 3 CCH 2 CH(CH 3 )CH 2 ] 2 P(O)O] - . Composition selon l’une quelconque des revendications 1 à 3, caractérisé en ce que lorsque le liquide ionique contient un anion acétate de formule (R 5 CO 2 ) - , R 5 représente - un atome d’hydrogène, - un radical alkyle choisi parmi méthyle, éthyle, propyle, butyle, pentyle, hexyle, heptyle, octyle, nonyle, décyle, undécyle, dodécyle, tridécyle, tétradécyle, et leurs isomères ramifiés, et leurs isomères ramifiés, - un radical aryle choisi parmi le phényle, le benzyle, lesdits radicaux alkyle et aryle étant éventuellement substitués. Composition selon la revendication 6, caractérisé en ce que l’anion acetate est choisi parmi ((CH 3 )CO 2 ) - , ((C 5 H 11 )CO 2 ) - , ((CH 3 CH 2 CH(CH 3 )CH 2 CH 2 )CO 2 ) - , ((C 7 H 15 )CO 2 ) - , ((CH 3 CH 2 CH 2 CH 2 CH(CH 3 )CH 2 CH 2 )CO 2 ) - , ((CH 3 ) 3 CCH 2 CH(CH 3 )CH 2 CH 2 CH 2 )CO 2 ) - , (CH 3 CH(CH 3 )CH 2 CH 2 CH 2 CH(CH 3 )CH 2 )CO 2 ) - , ((C 9 H 19 )CO 2 ) - . Composition selon l’une des revendications 1 à 7, caractérisé en ce qu’elle comprend 5 à 20 parts en masse de liquide ionique, pour 100 parts en masse de résine époxyde présente dans la composition. Utilisation d’une composition (C) selon l’une quelconque des revendications 1 à 8, pour imprégner un faisceau de fibres (F) par voie humide, les fibres (F) étant choisies parmi - les fibres organiques choisies parmi les fibres de polyéthylène, de poly( p -phénylène-2,6-benzobisoxazole) ou PBO, d’aramide, de polyamide, de lin, de polyester ; - les fibres inorganiques choisies parmi les fibres de verre, de carbone, de carbure de silicium, de basalte. Procédé de fabrication de pièces comprenant un matériau composite fonctionnant sous pression, caractérisé en ce qu’il comprend au moins les étapes suivantes : i) imprégnation d’un faisceau de fibres (F) choisies parmi - les fibres organiques choisies parmi les fibres de polyéthylène, de poly( p -phénylène-2,6-benzobisoxazole) ou PBO, d’aramide, de polyamide, de lin, de polyester ; - les fibres inorganiques choisies parmi les fibres de verre, de carbone, de carbure de silicium, de basalte, d’une composition (C) selon l’invention ; ii) enroulement des fibres imprégnées autour d’une vessie ou d’un mandrin ; iii) polymérisation de la composition (C) à une température inférieure ou égale à 170°C. Procédé selon la revendication 10, caractérisé en ce que ledit faisceau de fibres (F) est imprégné de la composition (C), avec un taux massique de (F) compris entre 40 et 70% et avec un taux massique de (C) compris entre 30 et 60%. Utilisation d’une composition (C) selon l’une quelconque des revendications 1 à 8, pour la fabrication d’un réservoir d’hydrogène, notamment un réservoir fonctionnant sous pression, de types II, III, IV et V, comprenant un matériau composite, pour le stockage embarqué de l’hydrogène gazeux.